【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
基材及び触媒被覆物を含む触媒であって、
触媒被覆物は、２層以上の層を含み、これらの層は以下の
（ａ）基材上に施され、Ｐｄ及びＲｈを含む第１の層；及び
（ｂ）第１の層の上に施され、Ｐｔ及び／又はＰｄを含む第２の層；
を含み、第１及び第２の層は、それぞれ更に以下の：
１種以上の粒子状の担体材料；
１種以上の酸素貯蔵成分（ＯＳＣ）材料；及び
１種以上の窒素酸化物貯蔵材料、
を含み、前記１種以上の窒素酸化物貯蔵材料は、アルカリ、及び／又はアルカリ土類金属から成る群から選ばれる１種以上の要素を含み、
前記第２の層は、５００ｐｐｍ未満のＲｈを含み、及び
触媒に含まれる１種以上の窒素酸化物貯蔵材料に含まれる、アルカリ及びアルカリ土類金属の合計量は、それぞれのアルカリ金属酸化物Ｍ２Ｏ及びアルカリ土類金属酸化物ＭＯとして計算して、０．１８〜２．０ｇ／ｉｎ３の範囲であることを特徴とする触媒。
【請求項２】
第１の層中に含まれるＰｄ及びＲｈが、少なくとも部分的に、別個の粒子状担体材料に担持されていることを特徴とする請求項１に記載の触媒。
【請求項３】
第２の層が、５００ｐｐｍ未満のＢａを含むことを特徴とする請求項１又は２に記載の触媒。
【請求項４】
１種以上の粒子状の担体材料が、金属酸化物担体粒子を含む特徴とする請求項１〜３の何れか１項に記載の触媒。
【請求項５】
触媒に含まれる１種以上のＯＳＣ材料が、ジルコニア、セリア、ランタナ、プラセオジミア、ネオジミア、及びこれらの混合物から成る群から選ばれる１種以上の化合物を含むことを特徴とする請求項１〜４の何れか１項に記載の触媒。
【請求項６】
触媒に含まれるアルカリ及び／又はアルカリ土類金属が、Ｌｉ、Ｎａ、Ｋ、Ｒｂ、Ｃｓ、Ｍｇ、Ｃａ、Ｓｒ及びＢａから成る群から選ばれることを特徴とする請求項１〜５の何れか１項に記載の触媒。
【請求項７】
触媒に含まれるアルカリ及び／又はアルカリ土類金属が、１種以上の酸素貯蔵材料中に、その、各カーボネート及び／又は酸化物として含まれることを特徴とする請求項１〜６の何れか１項に記載の触媒。
【請求項８】
触媒被覆物が、Ｐｔ及びＰｄを、１：１００〜１０：１の範囲のＰｔ：Ｐｄ質量割合で含むことを特徴とする請求項１〜７の何れか１項に記載の触媒。
【請求項９】
触媒がＲｈを、０．１〜１０ｇ／ｆｔ３の装填量で含むことを特徴とする請求項１〜８の何れか１項に記載の触媒。
【請求項１０】
触媒がＰｔを、０．５〜５０ｇ／ｆｔ３の装填量で含むことを特徴とする請求項１〜９の何れか１項に記載の触媒。
【請求項１１】
触媒がＰｄを、２０〜２００ｇ／ｆｔ３の装填量で含むことを特徴とする請求項１〜１０の何れか１項に記載の触媒。
【請求項１２】
第１の層が、以下の：
（ａ’）Ｐｄを含む層；及び
（ａ”）Ｒｈを含む層；
を含み、これらの層（ａ’）及び（ａ”）が、それぞれ更に以下の：
１種以上の粒子状担体材料；
１種以上の酸素貯蔵成分（ＯＳＣ）材料；及び
１種以上の窒素酸化物貯蔵材料、
を含み、前記１種以上の窒素酸化物貯蔵材料は、アルカリ及び／又はアルカリ土類金属から成る群から選ばれる１種以上の要素を含むことを特徴とする請求項１〜１１の何れか１項に記載の触媒。
【請求項１３】
層（ａ’）が５００ｐｐｍ未満のＰｔ及び／又はＲｈを含み、
及び／又は、
層（ａ”）が５００ｐｐｍ未満のＰｔ及び／又はＰｄを含み、
第２の層が、５００ｐｐｍ未満の更なる白金族金属を、Ｐｔ及び／又はＰｄの他に含むことを特徴とする請求項１２に記載の触媒。
【請求項１４】
層（ａ’）中に含まれる１種以上のＯＳＣ材料が、３０〜８５質量％ＣｅＯ２のセリア−ジルコニア複合体を含み、
及び／又は、
層（ａ”）中及び／又は第２の層中に含まれる１種以上のＯＳＣ材料が、１０〜３９質量％ＣｅＯ２のセリア−ジルコニア複合体を含むことを特徴とする請求項１２又は１３に記載の触媒。
【請求項１５】
層（ａ’）が、５０質量％以上の１種以上の窒素酸化物貯蔵材料を含むことを特徴とする請求項１２〜１４の何れか１項に記載の触媒。
【請求項１６】
触媒が、排ガス処理システム内に含まれ、
該排ガス処理システムは、内燃エンジン及び該内燃エンジンと流体的に連結した排ガス導管を含み、前記触媒は、前記排ガス導管中に存在していることを特徴とする請求項１〜１５の何れか１項に記載の触媒。
【請求項１７】
排ガス処理システムが、更に、排ガス導管中に選択的触媒還元（ＳＣＲ）触媒を含むことを特徴とする請求項１６に記載の触媒。
【請求項１８】
触媒を製造するための方法であって、以下の工程：
（ｉ）基材を準備する工程；
（ｉｉ）１種以上の粒子状の担体材料を、少なくとも１種のＰｄ源で含浸させる工程；
（ｉｉｉ）１種以上の粒子状の担体材料を、少なくとも１種のＲｈ源で含浸させる工程；
（ｉｖ）工程（ｉｉ）及び（ｉｉｉ）で得られた生成物を一体化する工程；
（ｖ）１種以上の酸素貯蔵成分（ＯＳＣ）材料、アルカリ及び／又はアルカリ土類金属から成る群から選ばれる１種以上の要素を含む１種以上の窒素酸化物貯蔵材料、及び溶媒を、工程（ｉｖ）で得られた生成物に加えスラリーを得る工程；
（ｖｉ）工程（ｖ）で得られたスラリーを製粉する工程；
（ｖｉｉ）工程（ｖｉ）の得られたスラリーを、１工程以上の被覆工程で基材上に層として施す工程；
（ｖｉｉｉ）１種以上の粒子状担体材料を、少なくとも１種のＰｔ−及び／又は少なくとも１種のＰｄ−源で含浸させる工程、
（ｉｘ）１種以上の酸素貯蔵成分（ＯＳＣ）材料、アルカリ及び／又はアルカリ土類金属から成る群から選ばれる１種以上の要素を含む１種以上の窒素酸化物貯蔵材料、及び溶媒を、工程（ｖｉｉｉ）で得られた生成物に加えスラリーを得る工程；
（ｘ）工程（ｉｘ）で得られたスラリーを製粉する工程；
（ｘｉ）工程（ｘ）の得られたスラリーを、１工程以上の被覆工程で基材上に層として施す工程；
を含み、及び
触媒に含まれる１種以上の窒素酸化物貯蔵材料に含まれる、アルカリ及びアルカリ土類金属の合計量は、それぞれのアルカリ金属酸化物Ｍ２Ｏ及びアルカリ土類金属酸化物ＭＯとして計算して、０．１８〜２．０ｇ／ｉｎ３の範囲であることを特徴とする方法。
【請求項１９】
触媒を製造するための方法であって、以下の工程：
（ｉ）基材を準備する工程；
（ｉｉ）１種以上の粒子状の担体材料を、少なくとも１種のＰｄ源で含浸させる工程；
（ｉｉｉ）１種以上の酸素貯蔵成分（ＯＳＣ）材料、アルカリ及び／又はアルカリ土類金属から成る群から選ばれる１種以上の要素を含む１種以上の窒素酸化物貯蔵材料、及び溶媒を、工程（ｉｉ）で得られた生成物に加えスラリーを得る工程；
（ｉｖ）工程（ｉｉｉ）で得られたスラリーを製粉する工程；
（ｖ）工程（ｉｖ）の得られたスラリーを、１工程以上の被覆工程で基材上に層として施す工程；
（ｖｉ）１種以上の粒子状担体材料を、少なくとも１種のＰｈ−源で含浸させる工程；
（ｖｉｉ）１種以上の酸素貯蔵成分（ＯＳＣ）材料、アルカリ及び／又はアルカリ土類金属から成る群から選ばれる１種以上の要素を含む１種以上の窒素酸化物貯蔵材料、及び溶媒を、工程（ｖｉ）で得られた生成物に加え、スラリーを得る工程；
（ｖｉｉｉ）工程（ｖｉｉ）で得られたスラリーを製粉する工程；
（ｉｘ）工程（ｖｉｉｉ）の得られたスラリーを、１工程以上の被覆工程で基材上に層として施す工程；
（ｘ）１種以上の粒子状担体材料を、少なくとも１種のＰｔ−及び／又は少なくとも１種のＰｄ−源で含浸させる工程；
（ｘｉ）１種以上の酸素貯蔵成分（ＯＳＣ）材料、アルカリ及び／又はアルカリ土類金属から成る群から選ばれる１種以上の要素を含む１種以上の窒素酸化物貯蔵材料、及び溶媒を、工程（ｘ）で得られた生成物に加え、スラリーを得る工程；
（ｘｉｉ）工程（ｘｉ）で得られたスラリーを製粉する工程；
（ｘｉｉｉ）工程（ｘｉｉ）の得られたスラリーを、１工程以上の被覆工程で基材上に層として施す工程；
を含み、及び
触媒に含まれる１種以上の窒素酸化物貯蔵材料に含まれる、アルカリ及びアルカリ土類金属の合計量は、それぞれのアルカリ金属酸化物Ｍ２Ｏ及びアルカリ土類金属酸化物ＭＯとして計算して、０．１８〜２．０ｇ／ｉｎ３の範囲であることを特徴とする方法。
【請求項２０】
請求項１〜１７の何れか１項に記載の触媒上、及び／又は該触媒にガス流を通すことを含む、ガス流を処理するための方法。
【請求項２１】
請求項１〜１７に記載の触媒、又は請求項１８又は１９に記載の方法に従って得られた及び／又は得ることができる触媒を、三元触媒として使用する方法。